(57)【特許請求の範囲】
【請求項１】
式
【化１】
0004266542.tif 000025
［式中、Ｒ1は水素原子、炭素数１〜４のアルキル基、炭素数１〜４のアルコキシ基、及びハロゲン原子からなる群から選択される基であり、Ｒは炭素数１〜２０の含フッ素アルキル基、炭素数１〜４の置換もしくは非置換のアルキル基、炭素数７〜１０の置換もしくは非置換のアラルキル基、または炭素数６〜１２の置換もしくは非置換のアリール基であり、Ｍはアルミニウム、インジウム、ガリウム又は亜鉛であり、ｎは２又は３の整数である。］
で表される発光化合物を含む青色発光性インキ組成物。
【請求項２】
前記Ｍがアルミニウム、インジウム又は亜鉛である請求項１記載の青色発光性インキ組成物。
【請求項３】
前記発光化合物の含有量がインキ組成物全量に対して０．００１〜５重量％である請求項１または２記載の青色発光性インキ組成物。
【請求項４】
前記Ｒが炭素数１〜１０のパーフルオロアルキル基である請求項１〜３のいずれか記載の青色発光性インキ組成物。
【請求項５】
ポリビニル系樹脂、ポリアミン系樹脂及びポリアクリレート系樹脂から選択される溶媒可溶性樹脂をさらに含有する請求項１〜４のいずれか記載の青色発光性インキ組成物。
【請求項６】
蛍光発光中心波長が４５０〜４８０ｎｍの範囲である請求項１〜５のいずれか記載の青色発光性インキ組成物。
【発明の詳細な説明】
【０００１】
【発明の属する技術分野】
本発明は、紫外線に露出すると発光する発光性インキ組成物に関し、特に青色発光性インキ組成物に関する。
【０００２】
【従来の技術】
近年、機能性有機化合物という言葉が用いられるようになり、電子、光学ディバイスにこのような有機物を利用する研究が盛んになってきている。その中でフォトルミネッセンス（ＰＬ）現象を有する発光性化合物が知られている。
【０００３】
発光性化合物の用途の一例としてはセキュリティーインキがある。セキュリティーインキとは、可視光線下では筆跡が不可視であるが、特殊な光によって可視化したり、紫外線、例えば、ブラックライトランプで照射した場合には筆跡が発光して、記録情報を読むことができるインキをいう。
【０００４】
セキュリティーインキは、秘密保持などの目的で偽造や複写を防止したり、機密情報を記録する目的で使用される。例えば、商品のロット番号、暗号等をセキュリティーインキで記録すると、商品の流通経路の追跡、偽造品の防止対策が容易となり、しかも可視光線下では視認されないため、改竄や損傷の怖れも少なくなる。
【０００５】
従来、この種のセキュリティーインキとしては、特開２０００−１４４０２９号公報や特開２０００−１６００８３号公報等によりユウロピウム系錯体を用いる赤色発光性インキ組成物が、主に提案されてきた。
【０００６】
例えば、特開２０００−１４４０２９号公報には、可視光領域で実質的に不可視であって、紫外線により励起されて６１５±２０μｍに発光中心波長を有するユウロピウム（Ｅｕ）を含む色素と、ポリビニル系樹脂とを含有するとともに、ホスフィンオキサイド化合物、ホスフィンサルファイド化合物およびホスフィン化合物の中から選ばれる少なくとも１種のリン酸系化合物を中性配位子として含有し、かつ水または／およびエタノールを溶媒中９４重量％以上含有することを特徴とする赤色発光性インキ組成物が提案されている。
【０００７】
また、特開２０００−１６００８３号公報には、発光材料として４,４,４−トリフルオロ−１−（２−チエニル）−１,３-ブタンジオナート・ユウロピウムキレート化合物の含有量が０．００１〜５重量％であり、溶剤としてアルコール系溶剤を７０重量％以上含有するインクジェット印刷用赤色発光性インキ組成物が提案されている。
【０００８】
他方、青色発光性インキ組成物としては、一般には蛍光増白剤が発光化合物の代用として使用されてきた。例えば、特開２０００−２４８２１９号公報（実施例２）には、蛍光増白剤（チバスペシャルティケミカル社製のＵＶＩＴＥＸ−ＯＢ（商品名））を使用したホットメルト型ステルスインク組成物が提案されている。
【０００９】
【発明が解決しようとする課題】
しかしながら、従来のβ−ジケトン類を配位子とする希土類金属錯体は、希土類金属が比較的高価であり、問題があった。そこで、本発明者らは、２−ナフチル基が結合した特定のβ−ジケトン類を配位子とする金属錯体（例えばアルミニウム錯体やインジウム錯体）を用いるインキ組成物について鋭意検討した結果、視認性及び堅牢性において実用化可能なレベルの蛍光強度を有する青色発光性インキ組成物が得られることが分かり本発明を完成した。
【００１０】
【課題を解決するための手段】
本発明は、下記式（Ｉ）で表される発光化合物を含む青色発光性インキ組成物を提供し、そのことにより上記目的が達成される。
【００１１】
【化２】
0004266542.tif 000002
［式中、Ｒ1は水素原子、炭素数１〜４のアルキル基、炭素数１〜４のアルコキシ基、及びハロゲン原子からなる群から選択される基であり、Ｒは炭素数１〜２０の含フッ素アルキル基、炭素数１〜４の置換もしくは非置換のアルキル基、炭素数７〜１０の置換もしくは非置換のアラルキル基、または炭素数６〜１２の置換もしくは非置換のアリール基であり、Ｍは２価又は３価の金属（但し、希土類金属、及びアルカリ土類（IIａ族）金属は除く。）であり、ｎは２又は３の整数である。］
【００１２】
【発明の実施の形態】
本発明の青色発光性インキ組成物が含有する発光化合物は、２価又は３価の金属に、２−ナフチル基が結合した特定の１，３−ジケトン誘導体の２又は３分子が配位した錯化合物である。かかる発光化合物は、可視光線下では実質的に無色でありながら紫外線波長域に吸収を有し、紫外光で励起すると青色〜青緑色付近の波長（４６５±１５ｎｍ）に強い発光を呈する。また、これらはインキ組成物用蛍光発色剤として堅牢性に優れている。
【００１３】
本発明で用いるのに好ましい発光化合物は式（Ｉ）に示される構造の化合物である。式（Ｉ）において、２−ナフチル基における置換基Ｒ1はアルキル基、アルコキシ基、又はハロゲン原子でありうる。より具体的には、Ｒ1は炭素数１〜４、好ましくは１〜２のアルキル基、炭素数１〜４、好ましくは１〜２のアルコキシ基、及びハロゲン原子からなる群から選択される。
【００１４】
２−ナフチル基の具体例としては、２−ナフチル基、１−メチル−２−ナフチル基、３−メチル−２−ナフチル基、４−メチル−２−ナフチル基、５−メチル−２−ナフチル基、６−メチル−２−ナフチル基、７−メチル−２−ナフチル基、８−メチル−２−ナフチル基、４−エチル−２−ナフチル基のような炭素数１乃至４のアルキル基置換２−ナフチル基；１−メトキシ−２−ナフチル基、３−メトキシ−２−ナフチル基、４−メトキシ−２−ナフチル基、５−メトキシ−２−ナフチル基、６−メトキシ−２−ナフチル基、７−メトキシ−２−ナフチル基、８−メトキシ−２−ナフチル基、６−エトキシ−２−ナフチル基のような炭素数１乃至４のアルコキシ基置換２−ナフチル基；あるいはハロゲン置換２−ナフチル基等が挙げられる。
【００１５】
式（Ｉ）におけるＲは、ＣＦ3基、ＣＨＦ2基、ＣＨ2Ｆ基、Ｃ2Ｆ5基、ＣＨ（ＣＦ3）2基、ＣＦ2ＣＦ2ＣＦ3基、Ｃ7Ｆ15基又はＣnＦn+1等の炭素数１乃至２０の含フッ素アルキル基；メチル基、エチル基、イソプロピル基等の炭素数１〜４のアルキル基；ベンジル基、フッ素原子で置換されたベンジル基等の炭素数７〜１０のアラルキル基；フェニル基、フッ素原子やアルキル基で置換された炭素数６〜１０のフェニル基；またはナフチル基等の炭素数１０〜１２のアリール基である。Ｒは一般にはＣＦ3基、ＣnＦ2n+1基等の炭素数１〜２０、特に１〜１０のパーフルオロアルキル基であることが好ましい。
【００１６】
式（Ｉ）におけるＭは２価又は３価の金属である。Ｍは元素周期表の希土類金属、及びアルカリ土類金属（IIａ族）以外の金属である。Ｍが希土類金属等であると、青色発光が得られない。Ｍは、好ましくは元素周期表におけるIIIｂ族の金属または亜鉛であり、より好ましくはアルミニウム、インジウムである。
【００１７】
本発明で用いるのに好ましい発光化合物の例を以下に示す。
【００１８】
【化３】
0004266542.tif 000003
【００１９】
【化４】
0004266542.tif 000004
【００２０】
【化５】
0004266542.tif 000005
【００２１】
【化６】
0004266542.tif 000006
【００２２】
【化７】
0004266542.tif 000007
【００２３】
【化８】
0004266542.tif 000008
【００２４】
【化９】
0004266542.tif 000009
【００２５】
【化１０】
0004266542.tif 000010
【００２６】
【化１１】
0004266542.tif 000011
【００２７】
【化１２】
0004266542.tif 000012
【００２８】
【化１３】
0004266542.tif 000013
【００２９】
本発明で用いる発光化合物（Ｉ）は、β−ジケトン誘導体としての、例えば４，４，４−トリフルオロ−１−（２−ナフチル）−１，３−ブタンジオン（３ｍｏｌ）と、金属化合物としての、例えば塩化アルミニウム又は塩化インジウム（１ｍｏｌ）を、１ＮのＮａＯＨの存在下に有機溶剤（例えばエタノール）中で加熱混合することにより容易に調製することができる。
【００３０】
得られる発光化合物は可視光線下では無色の粉末である。この発光化合物は本発明の青色発光性インキ組成物の紫外線励起型蛍光発色剤として用いられる。この発光化合物を液媒体（好ましくは主溶媒としての、アルコール系溶剤、ケトン系溶剤、エステル系溶剤から選ばれる液媒体）に溶解し、必要によりバインダー樹脂、各種界面活性剤等のインキ組成物に通常含まれる成分と混合して本発明のインキ組成物が得られる。
【００３１】
発光化合物の配合量は、インキ組成物中の濃度で０．００１〜５重量％、好ましくは０．０１〜３重量％となる量とする。インキ組成物中の発光化合物の濃度が０．００１重量％未満になると発光量が少なくなり、発光の読み取りが難しくなり、５重量％を越えると自己吸収が生じて、発光強度が小さくなる恐れがある。
【００３２】
本発明の青色発光性インキ組成物の溶媒としては、発光化合物を溶解乃至微分散できるものであれば、如何なる有機溶剤でもかまわない。例えば、臭気等の環境への影響などを考慮すれば、アルコール系溶剤が好ましい。アルコール系溶剤の具体例にはメタノール、エタノール、プロパノール、イソプロパノール等の脂肪族アルコール類、及びこれらの混合物が挙げられる。アルコール系溶剤のみでは発光性合物を溶解できない場合には、酢酸エチルのようなエステル系溶剤、あるいはケトン系溶剤を適宜混合して使用できる。
【００３３】
好ましい溶媒（溶剤）としては、発光化合物を溶解することができるアルコール系溶剤、アルコール系溶剤と酢酸エチルのようなエステル系溶剤との混合物、ケトン系溶剤との混合物、あるいはこれらの溶剤と水からなる混合物等である。
【００３４】
アルコール系溶剤及びエステル系溶剤は主溶媒として用いることが好ましい。アルコール系溶剤及びエステル系溶剤は本発明で用いる発光化合物を溶解する能力に優れており、インキ組成物の安定性が向上するからである。尚、主溶媒とは溶媒混合物の中に５０重量％以上の量で含有される溶媒成分をいう。
【００３５】
これら溶媒をインキ組成物に配合する量は、インキ組成物全量に対して６０重量％以上とすることが好ましい。
【００３６】
本発明の青色発光性インキ組成物には、インクの安定性やペン先やノズルでの乾燥を防止するために高沸点溶媒を含有させてよい。高沸点溶媒の具体例には、エチレングリコールモノメチルエーテル、エチレングリコールモノエチルエーテル、プロピレングリコールモノメチルエーテル等のエーテル系溶剤（１価のアルコール類）、エチレングリコール、ジエチレングリコール、プロピレングリコール等のグリコール系溶剤（２価のアルコール類）、１，２−ヘキサンジオール、２，４，６−ヘキサントリオール等のポリオールを挙げることができる。添加量は、本発明のインキ組成物に対して０〜３０％とすることが好ましい。
【００３７】
本発明の青色発光性インキ組成物には、発光化合物の溶解等に必要であれば他の溶剤を含有させてよい。他の溶剤の具体例には、アセトン、メチルエチルケトン、メチルイソブチルケトン、シクロヘキサノン、４−メトキシ−４−メチルペンタノン等のケトン系溶剤；シクロヘキサン、メチルシクロヘキサン、ｎ−ペンタン、ｎ−ヘキサン、ｎ−ヘプタン等の炭化水素系溶剤；酢酸エチル、酢酸ｎ−プロピル等のエステル系溶剤；ジメチルスルホキシド、ｎ−メチル−２−ピロリドン、γ−ブチルラクトン、トルエン、キシレン等を挙げることができる。これらの溶剤は単独または複数種を混合して用いられる。
【００３８】
本発明の青色発光性インキ組成物には、発光化合物を良好に定着させるためにバインダー樹脂を含有させる。バインダー樹脂は上記溶剤（溶媒）に対する溶解性が良好であり、インキ組成物の粘度を適度に調整できるものが好ましい。具体的には、ポリビニルアルコール、ポリビニルブチラール、ポリビニルピロリドン、ビニルピロリドン−酢酸ビニル共重合体等のポリビニル系樹脂、ポリアリルアミン、ポリビニルアミン、ポリエチレンイミン等のポリアミン系樹脂、ポリメチルアクリレート、ポリエチレンアクリレート、ポリメチルメタクリレート、ポリビニルメタアクリレート等のポリアクリレート系樹脂、あるいはアミノ樹脂、アルキッド樹脂、エポキシ樹脂、フェノール樹脂、ポリエステルイミド樹脂、ポリアミド樹脂、ポリアミドイミド樹脂、シリコーン樹脂、フェノール樹脂、ケトン樹脂、ロジン、ロジン変性樹脂（フェノール、マレイン酸、フマル酸樹脂等）、石油樹脂、エチルセルロース、ニトロセルロース等のセルロース系樹脂、天然樹脂（アラビアゴム、ゼラチン等）等が例示される。
【００３９】
好ましい樹脂は、筆記具用インキやインクジェット用インキ、あるいは印刷インキに通常用いられるポリビニル系樹脂、ポリアクリレート系樹脂、ポリアミン系樹脂等である。
【００４０】
これらのバインダー樹脂の使用量としては、インキ組成物中０．５〜３０重量％が例示され、好ましくは１〜２０重量％である。バインダー樹脂の使用量が０．５重量％よりも少ないと非浸透性の被記録体に対して発光化合物を十分に定着できない。また、３０重量％よりも多くなると、インキ組成物の吐出安定性を低下させることがある。また、発光化合物の周囲をバインダー層が厚く覆うことになり、発光化合物の発光の低下を招く恐れがあるばかりか樹脂に起因する発光の発生も障害になる可能性をもっている。
【００４１】
また、溶媒として親水性溶媒と水との混合物を用いる場合は、インキ組成物の経時安定性等の性能を向上させるために、インキ組成物中に各種界面活性剤（例えば、アルキル硫酸エステル類、リン酸エステル類、ポリオキシエチレンアルキルエーテル類、アルキルアミン塩等のアニオン性、ノニオン性、カチオン性界面活性剤、あるいは両イオン性界面活性剤、あるいはフッ素系界面活性剤、あるいはアセチレングリコール系界面活性剤）、分散剤（例えば、ロジン酸石鹸、ステアリン酸石鹸、オレイン酸石鹸、Ｎａ−ジ−β−ナフチルメタンジサルフェート、Ｎａ−ラウリルサルフェート、Ｎａ−ジエチルヘキルスルホサクシネート）、あるいはシクロデキストリン（ＣＤ）（例えば、β−ＣＤ、ジメチル−β−ＣＤ、メチル−β−ＣＤ、ヒドロキシエチル−β−ＣＤ、ヒドロキシプロピル−β−ＣＤ等）、及び消泡剤等を添加することができる。これらの添加剤は、インキ組成物に対して０．５〜５重量％、好ましくは１〜３重量％程度用いることができる。
【００４２】
本発明のインキ組成物が含有する青色発光性化合物は、上記各種の溶剤及び／又は樹脂等に一般に可溶性もしくは良分散性を示し、これを紫外光で励起すると青色域（４６５±１５ｎｍ）に発色光を示す（実施例参照）。例えばブラックライトランプのような紫外線ランプにより紫外光（約３６５ｎｍ）を、本発明のインク組成物により印刷された印刷物に照射して、発光化合物を励起させ、青色域に発光させることができる。したがって、本発明のインキ組成物による機密情報は可視光のもとでは発光せず、紫外光のもとでは青色に強く発光し、セキュリティーインキとして有用である。
【００４３】
【発明の効果】
可視光下では実質上不可視であり、紫外光のもとで青色領域に強い発光色を示すので、オフィスにおける書類、各種容器のマーキング、バーコード等の目隠し印刷、セキュリティー機能を有する印刷物の分野に有用なインキ組成物を提供できる。
【００４４】
【実施例】
以下、合成例及び実施例により本発明を具体的に説明するが、本発明はこれらに限定されない。
【００４５】
合成例１
４，４，４−トリフルオロ−１−（２−ナフチル）−１，３−ブタンジオン７．９８ｇ（０．０３ｍｏｌ）（東京化成社製）、塩化アルミニウム六水和物２．４１ｇ（０．０１ｍｏｌ）（和光純薬社製）、及び１Ｎの水酸化ナトリウム３０ｍｌを、エタノール１００ｍｌ中に混合、加熱攪拌（約６０℃で約３時間）することにより、７．０ｇの下記構造の発光化合物１を得た。
【００４６】
【化１４】
0004266542.tif 000014
【００４７】
合成例２
メチルペンタフルオロプロピオネート２１．４ｇ（０．１２ｍｏｌ）（Lancaster社製）、２−アセチルナフタレン１７ｇ（０．１０ｍｏｌ）（東京化成社製）を、乾燥エーテル５０ｍｌ中、ナトリウムメチラート１６．２ｇ（０．３０ｍｏｌ）（和光純薬社製）の存在下、反応させ、４，４，５，５，５−ペンタフルオロ−１−（２−ナフチル）−１，３−ブタンジオン３０ｇを得た。
【００４８】
上記のようにして得られた４，４、５，５，５−ペンタフルオロ−１−（２−ナフチル）−１，３−ブタンジオン９．４８ｇ（０．０３ｍｏｌ）、塩化アルミニウム六水和物２．４１ｇ（０．０１ｍｏｌ）（和光純薬社製）、及び１Ｎの水酸化ナトリウム３０ｍｌを、エタノール１００ｍｌ中に混合、加熱攪拌（約６０℃で約３時間）することにより、８．７ｇの下記構造の発光化合物２を得た。
【００４９】
【化１５】
0004266542.tif 000015
【００５０】
合成例３
４，４，４−トリフルオロ−１−（２−ナフチル）−１，３−ブタンジオン７．９８ｇ（０．０３ｍｏｌ）（東京化成社製）、塩化インジウム無水物２．４１ｇ（０．０１ｍｏｌ）（キシダ化学社製）、及び１Ｎの水酸化ナトリウム３０ｍｌを、エタノール１００ｍｌ中に混合、加熱攪拌（約６０℃で約３時間）することにより、７．０ｇの下記構造の発光化合物３を得た。
【００５１】
【化１６】
0004266542.tif 000016
【００５２】
比較例化合物１の合成例
４，４，４−トリフルオロ−１−（２−チエニル）−１，３−ブタンジオン６．６６ｇ（０．０３ｍｏｌ）（東京化成社製）、塩化アルミニウム六水和物２．４１ｇ（０．０１ｍｏｌ）（和光純薬社製）、及び１Ｎの水酸化ナトリウム３０ｍｌを、エタノール１００ｍｌ中に混合、加熱攪拌（約６０℃で約３時間）することにより、５．５ｇの下記構造の比較例化合物１を得た。
【００５３】
【化１７】
0004266542.tif 000017
【００５４】
比較例化合物２の合成例
４，４，４−トリフルオロ−１−フェニル−１，３−ブタンジオン６．４８ｇ（０．０３ｍｏｌ）（東京化成社製）、塩化アルミニウム六水和物２．４１ｇ（０．０１ｍｏｌ）（和光純薬社製）、及び１Ｎの水酸化ナトリウム３０ｍｌを、エタノール１００ｍｌ中に混合、加熱攪拌（約６０℃で約３時間）することにより、５．２ｇの下記構造の比較例化合物２を得た。
【００５５】
【化１８】
0004266542.tif 000018
【００５６】
比較例化合物３の合成例
４，４，４−トリフルオロ−１−（２−チエニル）−１，３−ブタンジオン６．６６ｇ（０．０３ｍｏｌ）（東京化成社製）、塩化インジウム無水物２．４１ｇ（０．０１ｍｏｌ）（キシダ化学社製）、及び１Ｎの水酸化ナトリウム３０ｍｌを、エタノール１００ｍｌ中に混合、加熱攪拌（約６０℃で約３時間）することにより、５．４ｇの下記構造の比較例化合物３を得た。
【００５７】
【化１９】
0004266542.tif 000019
【００５８】
実施例１
この実施例では、上記合成例で得られた本発明で用いる発光化合物１〜３、及び比較例化合物１〜３について評価を行った。評価の方法は、１００ｍｌのエタノールにそれぞれの発光化合物２５ｍｇを溶解させ、蛍光分光光度計（島津製作所社製のＲＦ−５３００ＰＣ）を用いて蛍光強度（フォトルミネッセンス強度）を測定した。発光化合物３の蛍光強度を１００としたときの蛍光強度の相対値を表１に示す。
【００５９】
【表１】
0004266542.tif 000020
【００６０】
また、図１に発光化合物１〜３と比較例化合物１〜３の発光スペクトルを示す。
【００６１】
実施例２
発光化合物の溶剤に対する溶解性を確認するために、各発光化合物のエタノール、酢酸エチル、メチルエチルケトン（ＭＥＫ）に対する溶解度（溶解性）を調べた。溶解度の測定は、各溶媒１００ｍｌに、それぞれの発光化合物を加熱溶解させ、２４時間、室温にて放置後、不溶分をろ過により取り除き、溶解度（ｇ／溶媒１００ｍｌ）を算出した。結果を表２に示す。
【００６２】
【表２】
0004266542.tif 000021
【００６３】
表２に示した溶解性を参考に、以下に示すようなインク溶剤の配合比（重量比）で本発明の青色発光性インク組成物を作成した。
【００６４】
実施例３、４、５、及び比較例１、２，３では、エタノール：酢酸エチル：エチレングリコール：ポリビニルピロリドン：発光化合物の配合比を、６０：３０：５：４：１（重量比）としたインク組成物である。
【００６５】
実施例３
エタノール６０ｇと酢酸エチル３０ｇとエチレングリコール５ｇの混合液に、発光化合物１（１ｇ）を溶解し、これに４ｇのポリビニルピロリドン［ＩＰＳ社製のＰＶＰ Ｋ−１５（商品名）］を加えてインキ組成物（Ａ）を調製した。インクジェット記録装置［エプソン社製のＨＧ５１３０］を使用して、普通紙にバーコード印刷し、これにブラックライトランプにより紫外光（約３６５ｎｍ）を照射したところ、鮮明な青色に発光した（表３）。
【００６６】
実施例４
エタノール６０ｇと酢酸エチル３０ｇとエチレングリコール５ｇの混合液に、発光化合物２（１ｇ）を溶解し、これに４ｇのポリビニルピロリドン［ＩＰＳ社製のＰＶＰ Ｋ−１５（商品名）］を加えてインキ組成物（Ｂ）を調製した。インクジェット記録装置［エプソン社製のＨＧ５１３０］を使用して、普通紙にバーコード印刷し、これにブラックライトランプにより紫外光（約３６５ｎｍ）を照射したところ鮮明な青色に発光した（表３）。
【００６７】
実施例５
エタノール６０ｇと酢酸エチル３０ｇとエチレングリコール５ｇの混合液に、発光化合物３（１ｇ）を溶解し、これに４ｇのポリビニルピロリドン［ＩＰＳ社製のＰＶＰ Ｋ−１５（商品名）］を加えてインキ組成物（Ｃ）を調製した。インクジェット記録装置［エプソン社製のＨＧ５１３０］を使用して、普通紙にバーコード印刷し、これにブラックライトランプにより紫外光（約３６５ｎｍ）を照射したところ鮮明な青色に発光した（表３）。
【００６８】
比較例１〜３
実施例３で用いた発光化合物１を比較例化合物１、２、３に代えた他は、実施例３と同様にしてインキ組成物（ａ）、（ｂ）及び（ｃ）を作成した。このインキ組成物を用いて実施例３と同様にバーコード印刷し、これにブラックライトランプにより紫外光（約３６５ｎｍ）を照射したところ、発光は観測されなかった。
【００６９】
インキ組成物（ａ）、（ｂ）及び（ｃ）の目視によるバーコード画像の評価結果を表３に示す。
【００７０】
実勢例６、７、８及び比較例４、５、６では、エタノール：酢酸エチル：エチレングリコール：ポリビニルブチラール：発光化合物の配合比を、６０：３０：５：４：１（重量比）としたインク組成物である。
【００７１】
実施例６
エタノール６０ｇと酢酸エチル３０ｇとエチレングリコール５ｇの混合液に、発光化合物１（１ｇ）を溶解し、これに４ｇのポリビニルブチラール［積水化学工業社製のエレックス ＢＬ−１（商品名）］を加えてインキ組成物（Ｄ）を調製した。インクジェット記録装置［エプソン社製のＨＧ５１３０］を使用して、普通紙にバーコード印刷し、これにブラックライトランプにより紫外光（約３６５ｎｍ）を照射したところ、鮮明な青色に発光した（表４）。
【００７２】
実施例７
エタノール６０ｇと酢酸エチル３０ｇとエチレングリコール５ｇの混合液に、発光化合物２（１ｇ）を溶解し、これに４ｇのポリビニルブチラール［積水化学工業社製のエレックス ＢＬ−１（商品名）］を加えてインキ組成物（Ｅ）を調製した。インクジェット記録装置［エプソン社製のＨＧ５１３０］を使用して、普通紙にバーコード印刷し、これにブラックライトランプにより紫外光（約３６５ｎｍ）を照射したところ、鮮明な青色に発光した（表４）。
【００７３】
実施例８
エタノール６０ｇと酢酸エチル３０ｇとエチレングリコール５ｇの混合液に、発光化合物３（１ｇ）を溶解し、これに４ｇのポリビニルブチラール［積水化学工業社製のエレックス ＢＬ−１（商品名）］を加えてインキ組成物（Ｆ）を調製した。インクジェット記録装置［エプソン社製のＨＧ５１３０］を使用して、普通紙にバーコード印刷し、これにブラックライトランプにより紫外光（約３６５ｎｍ）を照射したところ、鮮明な青色に発光した（表４）。
【００７４】
比較例４〜６
実施例６で用いた発光化合物１を、比較例化合物１、２、３に代えた他は、実施例６と同様にインキ組成物（ｄ）、（ｅ）及び（ｆ）を作成した。このインキ組成物を用いて実施例６と同様にバーコード印刷し、これにブラックライトランプにより紫外光（約３６５ｎｍ）を照射したところ、発光は全く観察されなかった。
【００７５】
インキ組成物（ｄ）、（ｅ）及び（ｆ）の目視によるバーコード画像の評価結果を表４に示す。
【００７６】
実勢例９、１０、１１、及び比較例７、８、９では、エタノール：酢酸エチル：エチレングリコール：ポリアクリレート：発光化合物の配合比を、６０：３０：５：４：１（重量比）としたインク組成物である。
【００７７】
実施例９
エタノール６０ｇと酢酸エチル３０ｇとエチレングリコール５ｇの混合液に、発光化合物１（１ｇ）を溶解し、これに４ｇのポリアクリレート系樹脂［Avecia社製のNeoCrylB-814（商品名）］を加えてインキ組成物（Ｇ）を調製した。インクジェット記録装置［エプソン社製のＨＧ５１３０］を使用して、普通紙にバーコード印刷し、これにブラックライトランプにより紫外光（約３６５ｎｍ）を照射したところ、鮮明な青色に発光した（表５）。
【００７８】
実施例１０
エタノール６０ｇと酢酸エチル３０ｇとエチレングリコール５ｇの混合液に、発光化合物２（１ｇ）を溶解し、これに４ｇのポリアクリレート系樹脂［Avecia社製のNeoCrylB-814（商品名）］を加えてインキ組成物（Ｈ）を調製した。インクジェット記録装置［エプソン社製のＨＧ５１３０］を使用して、普通紙にバーコード印刷し、これにブラックライトランプにより紫外光（約３６５ｎｍ）を照射したところ、鮮明な青色に発光した（表５）。
【００７９】
実施例１１
エタノール６０ｇと酢酸エチル３０ｇとエチレングリコール５ｇの混合液に、発光化合物３（１ｇ）を溶解し、これに４ｇのポリアクリレート系樹脂［Avecia社製のNeoCrylB-814（商品名）］を加えてインキ組成物（Ｉ）を調製した。インクジェット記録装置［エプソン社製のＨＧ５１３０］を使用して、普通紙にバーコード印刷し、これにブラックライトランプにより紫外光（約３６５ｎｍ）を照射したところ、鮮明な青色に発光した（表５）。
【００８０】
比較例７〜９
実施例９で用いた発光化合物１を、比較例化合物１，２、３に代えた他は、実施例９と同様にインキ組成物（ｇ）、（ｈ）及び（ｉ）を作成した。このインキ組成物を用いて実施例９と同様にバーコード印刷し、これにブラックライトランプにより紫外光（約３６５ｎｍ）を照射したところ、発光は全く観察されなかった。
【００８１】
インキ組成物（ｇ）、（ｈ）及び（ｉ）の目視によるバーコード画像の評価結果を表５に示す。
【００８２】
実施例１２
８４ｇのエタノール溶液に、発光化合物２（１ｇ）を溶解し、これに１５ｇのポリアリルアミン［日東紡績社製の重量平均分子量約１万の２０％水溶液ＰＡＡ−Ｌ（商品名）］を加えてインキ組成物（Ｊ）を調製した。インクジェット記録装置［エプソン社製のＨＧ５１３０］を使用して、普通紙にバーコード印刷し、これにブラックライトランプにより紫外光（約３６５ｎｍ）を照射したところ、実施例３のインキ組成物Ｂと同様に、鮮明な青色に発光した。
【００８３】
実施例１３
上記の各インキ組成物について発光強度を調べるため、各インキをエタノール：酢酸エチル＝２：１（重量比）溶媒により５０倍に希釈して、実施例１と同様に蛍光分光光度計（島津製作所社製のＲＦ−５３００ＰＣ）を用いて蛍光強度（フォトルミネッセンス強度）を測定した。実施例５のインキ組成物（Ｃ）の蛍光強度を１００としたときの蛍光強度相対値（％）、発光中心波長（ｎｍ）、及び目視評価を表３、表４及び表５に示す。
【００８４】
なお、印刷物の目視による評価基準は次の通りである。
◎：インキ組成物中の発光化合物の濃度が０．００１重量％で視認できる。
○：インキ組成物中の発光化合物の濃度が０．０１重量％ではっきり視認できる。
×：視認不可。
【００８５】
【表３】
0004266542.tif 000022
【００８６】
【表４】
0004266542.tif 000023
【００８７】
【表５】
0004266542.tif 000024
【図面の簡単な説明】
【図１】  合成例で得られた発光化合物１〜３、及び比較例化合物１〜３の発光スペクトル（エタノール溶液）である。
【図２】 ポリビニルピロリドン樹脂を用いた実施例３、４、５、及び比較例１、２、３のインキ組成物の発光スペクトル（ピロリドン樹脂使用インキ）である。
【図３】  ポリビニルブチラール樹脂を用いた実施例６、７、８、及び比較例４、５、６のインキ組成物の発光スペクトル（ブチラール樹脂使用インキ）である。
【図４】  ポリアクリレート樹脂を用いた実施例９、１０、１１、及び比較例７、８、９のインキ組成物の発光スペクトル（アクリル樹脂使用インキ）である。
【図１】
0004266542.tif 000026
【図２】
0004266542.tif 000027
【図３】
0004266542.tif 000028
【図４】
0004266542.tif 000029